(57)【要約】  本発明は、美容フェイスマスク用シートであって、前記美容フェイスマスク用シートは、スパンレース不織布で構成されており、前記スパンレース不織布は、スパンレース不織布の全体重量に対して、不溶性コラーゲン繊維１〜１００重量％と、コットン及びレーヨン繊維からなる群から選ばれる一種以上の繊維０〜９９重量％を含む美容フェイスマスク用シートに関する。これにより、肌への化粧料の移行を向上させることができる美容フェイスマスク用シートを提供する。【特許請求の範囲】
【請求項１】
美容フェイスマスク用シートであって、
前記美容フェイスマスク用シートは、スパンレース不織布で構成されており、
前記スパンレース不織布は、不溶性コラーゲン繊維１〜１００重量％と、コットン及びレーヨン繊維からなる群から選ばれる一種以上の繊維０〜９９重量％を含むことを特徴とする美容フェイスマスク用シート。
【請求項２】
前記スパンレース不織布の目付が２０〜１００ｇ/ｍ２である請求項１に記載の美容フェイスマスク用シート。
【請求項３】
前記スパンレース不織布は、単層不織布である請求項１又は２に記載の美容フェイスマスク用シート。
【請求項４】
前記美容フェイスマスク用シートに化粧料が含浸又は塗布されている請求項１〜３のいずれか１項に記載の美容フェイスマスク用シート。
【発明の詳細な説明】
【技術分野】
【０００１】
本発明は、顔面に化粧料をパックする美容フェイスマスクに用いる美容フェイスマスク用シートに関する。
【背景技術】
【０００２】
従来から、化粧水、乳液等の化粧料をパック剤として顔面に付与するのに、シートに化粧料を含浸又は塗布した美容フェイスマスクが用いられており、化粧料を含浸又は塗布する美容フェイスマスク用シートとしては、様々な繊維シートが提案されていた。例えば、特許文献１には、基材繊維として、植物繊維、動物繊維、再生繊維及び半合成繊維からなる群より選ばれる親水性繊維を用いた繊維シートを有するパック化粧料が記載されている。特許文献２には、顔面パック用シートの素材として、天然繊維や化学繊維を用い、編物、織物、不織布、紙等の構造にした顔面パック用シートが記載されている。そして、各種繊維素材の中でも、吸水性の高いセルロース繊維を用いることが好まれていた。例えば、特許文献３には、保湿性を高めるためにレーヨン繊維からなる保湿性不織布シートを用いることが提案されている。特許文献４には、フェイスマスクに用いる木綿シートが提案されている。
【先行技術文献】
【特許文献】
【０００３】
【特許文献１】特開２００７−３９４３８号公報
【特許文献２】特開２００２−１４２８６１号公報
【特許文献３】特開２００９−２９９２１１号公報
【特許文献４】特開２０１０−２７５６４３号公報
【発明の概要】
【発明が解決しようとする課題】
【０００４】
しかしながら、従来の美容フェイスマスクシートにおいて、シートに含浸又は塗布された化粧料の肌への移行をさらに改善することが求められていた。【０００５】
本発明は、上記を鑑み、肌への化粧料の移行を向上させることができる美容フェイスマスク用シートを提供する。
【課題を解決するための手段】
【０００６】
本発明は、美容フェイスマスク用シートであって、前記美容フェイスマスク用シートは、スパンレース不織布で構成されており、前記スパンレース不織布は、スパンレース不織布の全体重量に対して、不溶性コラーゲン繊維１〜１００重量％と、コットン及びレーヨン繊維からなる群から選ばれる一種以上の繊維０〜９９重量％を含むことを特徴とする美容フェイスマスク用シートに関する。
【発明の効果】
【０００７】
本発明によれば、不溶性コラーゲン繊維を含むスパンレース不織布を美容フェイスマスク用シートとして用いることで、肌への化粧料の移行を向上させることができる。
【図面の簡単な説明】
【０００８】
【図１】図１は、実施例１〜３及び比較例１〜３のスパンレース不織布を用いて肌にモデル化粧料を付与した後の角質水分量の変化率を示したグラフである。
【図２】図２は、実施例４、５及び比較例４のスパンレース不織布を用いて肌にモデル化粧料を付与した後の角質水分量の変化率を示したグラフである。
【図３】図３は、実施例６〜８及び比較例５のスパンレース不織布を用いて肌にモデル化粧料を付与した後の角質水分量の変化率を示したグラフである。
【発明を実施するための形態】
【０００９】
本発明の発明者らは、美容フェイスマスクにおいて、肌への化粧料の移行を向上させることについて鋭意検討した。その結果、不溶性コラーゲン繊維１〜１００重量％と、コットン及びレーヨン繊維からなる群から選ばれる一種以上の繊維０〜９９重量％を含むスパンレース不織布（水流交絡不織布ともいう。）を美容フェイスマスクシートとして用いることで、化粧料の肌への移行が向上することを見出し、本発明に至った。具体的には、従来は、美容フェイスマスクシートに吸水性が高いレーヨン繊維や木綿繊維を用いることで角質水分量を高めていたが、本願では、美容フェイスマスクシートに不溶性コラーゲン繊維を含ませることにより、該美容フェイスマスクシートにて肌に水分を付与した場合、水分の肌への移行が向上し、従来よりも角質水分量の変化率が大幅に向上することを見出した。これは、不溶性コラーゲン繊維の液吸収性が高いこと、液を吸収したコラーゲン繊維はドレープ性が高く肌に良く張り付くこと、及び液の肌への放出が良好であること等に起因していると推測される。本発明の実施形態において、「不溶性コラーゲン繊維」とは、水に溶解しないコラーゲン繊維を意味する。
【００１０】
本発明の実施形態において、美容フェイスマスク用シートは、スパンレース不織布で構成されている。スパンレース不織布であることにより、柔軟で毛羽立ちが少なく、肌触りが良好になるうえ、肌への密着性が良好である。また、美容フェイスマスク用シートに化粧水等の化粧料を含浸せて肌へ貼り付けた場合、水平保持及び垂直保持での液垂れが少なく、化粧料の保持性が良好である。
【００１１】
前記スパンレース不織布は、スパンレース不織布の全体重量に対して、不溶性コラーゲン繊維１〜１００重量％と、コットン及びレーヨン繊維からなる群から選ばれる一種以上の繊維０〜９９重量％を含む。不溶性コラーゲン繊維のみで構成する、或いはコットン及びレーヨン繊維に不溶性コラーゲン繊維を混綿することにより、美容フェイスマスク用シートの化粧料の保持性が高くなり、肌への化粧料の移行も向上する。例えば、該美容フェイスマスクシートにて肌に水分を付与した場合、肌への水分（化粧料）の移行が向上し、角質水分量が高くなる。また、不溶性コラーゲン繊維のみで構成する、或いはコットン及びレーヨン繊維に不溶性コラーゲン繊維を混綿することにより、美容フェイスマスク用シートが肌に密着しやすい。
【００１２】
肌への化粧料の移行及び肌への密着性を高める観点から、前記スパンレース不織布は、スパンレース不織布の全体重量に対して、不溶性コラーゲン繊維を３重量％以上含むことが好ましく、１０重量％以上含むことがより好ましく、２０重量％以上含むことがさらに好ましい。
【００１３】
美容フェイスマスク製造時における美容フェイスマスク用シートの初期吸水を高める観点から、前記スパンレース不織布は、スパンレース不織布の全体重量に対して、コットン及び／又はレーヨン繊維を５０重量％以上含むことが好ましく、７０重量％以上含むことがより好ましい。
【００１４】
前記不溶性コラーゲン繊維としては、特に限定されず、公知の不溶性コラーゲン繊維を用いることができる。例えば、前記不溶性コラーゲン繊維は、コラーゲン原料を溶解処理し、可溶化して得られた可溶化コラーゲン溶液を紡糸して得られた可溶化コラーゲン繊維を不溶化することで得ることができる。
【００１５】
コラーゲン原料としては、牛、豚、馬、鹿、兎等の動物の皮を用いることができる。好ましくは、牛等の動物から得られるフレッシュな床皮や塩漬けした生皮を用いる。このようなコラーゲン原料に含有されるコラーゲンは、部分的に架橋している不溶性のコラーゲンであるために、架橋を切断する可溶化処理が施される。可溶化処理の方法としては、公知のアルカリ可溶化法や酵素可溶化法等を用いることができる。
【００１６】
可溶化処理することで水に溶解可能になったコラーゲンは、例えば塩酸水溶液、酢酸水溶液、乳酸水溶液等の酸の水溶液でコラーゲン（固形分）濃度が１〜１５重量％、好ましくは２〜１０重量％程度であり、ｐＨ２〜４．５の範囲のコラーゲンの紡糸液に調製される。なお、得られたコラーゲンの紡糸液は、必要に応じて減圧攪拌下で脱泡を施し、水不溶分である細かいゴミを除去するために濾過を行ってもよい。コラーゲンの紡糸液を、例えば、紡糸ノズルやスリットを通して無機塩水溶液や有機溶媒に吐出し、凝固することにより可溶化コラーゲン繊維を形成することができる。得られた可溶化コラーゲン繊維を、例えば、有機架橋剤及び/又は金属化合物で架橋して不溶化することで不溶性コラーゲン繊維を得ることができる。有機架橋剤としては、例えば、ホルムアルデヒド等のアルデヒド化合物、エピクロロヒドリン等のエポキシ化合物等の有機架橋剤を用いることができる。金属化合物としては、例えば、ジルコニウム塩、アルミニウム塩等を用いることができる。
【００１７】
前記不溶性コラーゲン繊維としては、例えば、株式会社カネカ製の再生コラーゲン繊維「ＵＬＴＩＭＡ（登録商標）」等の市販のものを用いてもよい。
【００１８】
前記レーヨン繊維としては、特に限定されず、ビスコースレーヨン、銅アンモニアレーヨン、及びリヨセル等の溶剤紡糸されたレーヨン等を用いることができる。
【００１９】
前記繊維の単繊維繊度は、特に限定されないが、例えば、肌触りが良好であるという観点から、１０ｄｔｅｘ以下であることが好ましく、５ｄｔｅｘ以下であることがより好ましい。また、前記繊維の繊維長は、特に限定されないが、例えば、スパンレース不織布の製造時の取扱い性の観点から、２６〜７５ｍｍであることが好ましく、３８〜５１ｍｍであることがより好ましい。
【００２０】
前記スパンレース不織布は、目付が２０〜１００ｇ/ｍ２であることが好ましく、２０〜９０ｇ/ｍ２であることがより好ましく、３０〜８５ｇ/ｍ２であることがさらに好ましく、４０〜８０ｇ/ｍ２であることがさらにより好ましい。目付が上記の範囲内であると、顔面への貼付時の取扱い性が良好であるとともに、顔面へのフィット性も良好になる。また、化粧料を保持する保液性及び化粧料の肌への移行も向上する。
【００２１】
前記スパンレース不織布は、厚みが０．１〜１ｍｍであることが好ましく、より好ましくは０．２〜０．６ｍｍである。厚みが上記の範囲内であると、顔面への貼付時の取扱い性が良好であるとともに、顔面へのフィット性も良好になる。また、化粧料の保持性及び化粧料の肌への移行も向上する。本発明の実施形態において、不織布の厚みは、ＪＩＳ  Ｌ  １９１３：２０１０に準じて測定したものである。
【００２２】
前記スパンレース不織布は、単層不織布であってもよく、積層不織布であってもよい。単層不織布の場合は、不溶性コラーゲン繊維と、コットン及び/又はレーヨン繊維を混綿して繊維ウェブを作製した後、一般的なスパンレース法（水流交絡法ともいう。）により繊維間を交絡することができる。積層不織布の場合は、例えば、不溶性コラーゲン繊維からなる繊維ウェブと、コットン及びレーヨン繊維からなる群から選ばれる一種以上の繊維からなる繊維ウェブを作製し、これらの繊維ウェブ（繊維層）が積層した後、一般的なスパンレース法により繊維間を交絡することができる。前記スパンレース不織布が不溶性コラーゲン繊維からなる場合は、不溶性コラーゲン繊維１００重量％からなる繊維ウェブを作製した後、一般的なスパンレース法により繊維間を交絡することができる。
【００２３】
前記美容フェイスマスク用シートに化粧料を含浸又は塗布することが好ましい。化粧料としては、特に限定されず、公知のものを用いることができる。例えば、各種有効成分を含む化粧水や化粧液を用いることができる。有効成分としては、例えば、保湿剤、紫外線防止剤、美白剤等が挙げられる。
【００２４】
前記保湿剤としては、保湿効果があるものであればよく、特に限定されない。例えば、グリセリン、セラミド、セラミド誘導体、ヒアルロン酸、コラーゲン等が挙げられる。
【００２５】
前記紫外線防止剤としては、紫外線防止効果があるものであればよく、特に限定されない。例えば、ケイ皮酸系紫外線吸収剤、トリアジン系紫外線吸収剤、ベンゾフェノン系紫外線吸収剤、安息香酸系紫外線吸収剤、サリチル酸系紫外線剤、ジベンゾイルメタン系紫外線吸収剤等が挙げられる。
【００２６】
前記美白剤としては、美白効果があるものであればよく、特に限定されない。例えば、エラグ酸、アスコルビン酸、アスコルビン酸誘導体、ビタミンＥ誘導体、コウジ酸、アルブチン、プラセンタエキス等が挙げられる。
【００２７】
前記化粧料において、有効成分の含有量は特に限定されないが、例えば、０．０１〜２０重量％であることが好ましく、０．１〜１５重量％であることがより好ましい。前記有効成分は、一種で用いてもよく、二種以上を併用してもよい。
【００２８】
本発明の実施形態において、美容フェイスマスク用シートに含浸又は塗布された化粧料の肌への移行は、モデル化粧料としてグリセリンを１０重量％含むグリセリン水溶液を含浸させた美容フェイスマスク用シートを肌（前腕内側部）に貼付けた後の水分補給性を評価することで確認することができる。水分補給性は、具体的には、美容フェイスマスク用シートを貼付ける前の角質水分量（初期角質水分量）に対する美容フェイスマスク用シートを除去した後の角質水分量の経時的変化率に基づいて判断する。角質水分量の変化率の値が高いほど、保湿成分の肌への移行が多いことを意味する。
【００２９】
美容フェイスマスク用シートを所定の形状に切断して前記化粧料を含浸又は塗布することで、化粧料が含浸又は塗布された美容フェイスマスク用シートを作製することができる。化粧料が含浸又は塗布された美容フェイスマスク用シートは、顔面の一部又は全体に貼り付けて化粧料を肌に付与する美容フェイスマスクとして用いることができる。
【実施例】
【００３０】
以下実施例により本発明を更に具体的に説明する。なお、本発明は下記の実施例に限定されるものではない。【００３１】
実施例及び比較例において、下記繊維を用いた。
（１）不溶性コラーゲン繊維：下記の製造例１で作製したものを用いた。
＜不溶性コラーゲン繊維の製造例１＞
牛の床皮を原料とし、アルカリで可溶化した皮片に３０重量％に希釈した過酸化水素水溶液を投入後、乳酸水溶液で溶解し、ｐＨ３．５、固形分７．５重量％に調整した原液を作製した。原液を減圧下で撹拌脱泡機（（株）ダルトン製、８ＤＭＶ型）により撹拌脱泡処理し、ピストン式紡糸原液タンクに移送し、さらに減圧下で静置して、脱泡を行った。かかる原液をピストンで押し出した後、ギアポンプ定量送液し、孔径１０μｍの焼結フィルターで濾過後、孔径０．０７ｍｍ、孔長０．５ｍｍ、孔数１０００の紡糸ノズルを通し、硫酸ナトリウム２０重量％を含有してなる２５℃の凝固浴（ホウ酸及び水酸化ナトリウムでｐＨ１１に調整）へ紡出速度５ｍ／分で吐出した。次に、得られた再生コラーゲン繊維を、エピクロロヒドリン１．７重量％、水酸化ナトリウム０．０２４６重量％、及び硫酸ナトリウム（東ソー（株）製の中性無水芒硝を使用）１７重量％を含有した水溶液に２５℃で４時間浸漬した後、さらに反応液温度を４３℃に昇温して２時間浸漬した。反応終了後に反応液を除去後、２５℃の水を用いて３回バッチ水洗を行った。この後、硫酸アルミニウム（日本軽金属（株）製の硫酸バンドを使用）５．０重量％、クエン酸三ナトリウム塩（扶桑化学工業（株）製精製クエン酸ナトリウムＭを使用）０．９重量％、水酸化ナトリウム１．２重量％を含有した水溶液に３０℃で浸漬し、反応開始から２時間後、３時間後および４時間後にそれぞれ５重量％水酸化ナトリウム水溶液を反応液に添加した。その後、２５℃の水を用いて３回バッチ水洗を行った。水洗した繊維をプルロニック型ポリエーテル系静電防止剤からなる油剤を満たした浴槽に浸漬して油剤を付着させた。５０℃に調整した熱風対流式乾燥機を用いて緊張下で乾燥させ、単繊維繊度２ｄｔｅｘの不溶性コラーゲン繊維（トウ）を得た。ギアクリンパーでクリンプを付与したトウをロータリーカッターで繊維長５１ｍｍにカットすることで単繊維繊度２ｄｔｅｘ、繊維長５１ｍｍの不溶性コラーゲン繊維を得た。【００３２】
（２）レーヨン繊維：ダイワボウレーヨン株式会社社製、製品名「ＣＯＲＯＮＡ」、繊度１．７ｄｔｅｘ、繊維長５１ｍｍ
（３）コットン：丸三産業社製、晒し綿
（４）ウール：明和製、品名「６０Ｓウール毛」【００３３】
（実施例１）
上述した不溶性コラーゲン繊維を用い、不溶性コラーゲン繊維１００重量％からなる繊維ウェブを作製し、一般的な水流交絡法により繊維間を交絡し、乾燥させることでスパンレース不織布（目付：４０ｇ/ｍ２、厚み０．５１ｍｍ）を作製した。【００３４】
（実施例２）
スパンレース不織布の目付が６０ｇ/ｍ２、厚みが０．６６ｍｍになるようにした以外は、実施例１と同様にしてスパンレース不織布を作製した。【００３５】
（実施例３）
スパンレース不織布の目付が８０ｇ/ｍ２、厚みが０．７１ｍｍになるようにした以外は、実施例１と同様にしてスパンレース不織布を作製した。【００３６】
（比較例１）
上述したレーヨン繊維を用い、レーヨン繊維１００重量％からなる繊維ウェブを作製し、一般的な水流交絡法により繊維間を交絡し、乾燥させることでスパンレース不織布（目付：４０ｇ/ｍ２、厚み０．５３ｍｍ）を作製した。【００３７】
（比較例２）
スパンレース不織布の目付が６０ｇ/ｍ２、厚みが０．６０ｍｍになるようにした以外は、比較例１と同様にしてスパンレース不織布を作製した。【００３８】
（比較例３）
スパンレース不織布の目付が８０ｇ/ｍ２、厚みが０．５５ｍｍになるようにした以外は、比較例１と同様にしてスパンレース不織布を作製した。【００３９】
実施例１〜３及び比較例１〜３のスパンレース不織布を用いた場合の水分補給性を下記のように角質水分量の変化率を測定算出することで評価した。この結果を下記表１に示した。また、角質水分量の変化率の結果を図１に示した。【００４０】
（水分補給性の評価１）
各不織布から２．５ｃｍ×２．５ｃｍの正方形の試験片を切り取り、得られた試験片をモデル化粧料として用いた濃度が１０重量％のグリセリン水溶液に３０分間浸漬した。浸漬後の試験片の表面の水分を切り、被験者の前腕の内側部に１０分間接触させた後、試験片を取り除いた。被験者は、３９〜４９歳までの健康で肌に異常のない日本人女性８名とした。試験片を接触する前に、肌の角質水分量（初期角質水分量）を測定した。また、試験片を除去した直後を０分とし、１５分経過後、３０分経過後、６０分経過後及び１２０分経過後の肌の角質水分量を測定した。その後、下記式に基づいて、初期角質水分量に対する各経過時間における角質水分量の変化量（各経過時間の角質水分量−初期角質水分量）の割合、すなわち、角質水分量の変化率を算出した。角質水分量は、肌角層水分量測定装置「ＳＫＩＣＯＮ−２００ＥＸ」（株式会社ヤヨイ）を用いて測定した。測定は各測定部位で５回ずつ行い、最大値と最小値を除いて平均した値を測定値とした。水分補給性試験は、温度２０±２℃、相対湿度５０±１０％の条件下で行った。
角質水分量の変化率＝（各経過時間後の角質水分量−初期角質水分量）/初期角質水分量×１００％【００４１】
【表１】
2016204280.tif 000002
【００４２】
上記表１の結果及び図１から、実施例１〜３のコラーゲン繊維からなるスパンレース不織布に上述したモデル化粧料を含浸させて肌にパックした場合の方が、比較例のレーヨン繊維からなるスパンレース不織布を用いた場合より、モデル化粧料を付与した後、各測定時間において、角質水分量の変化率が高く、水分補給性に優れることが分かった。実施例１〜３のコラーゲン繊維からなるスパンレース不織布を用いると、モデル化粧料を含浸した該不織布（美容フェイスマスク用シート）の肌へのパック実施後、肌への化粧料の移行が高くなっていることが分かった。【００４３】
（実施例４）
上述した不溶性コラーゲン繊維及びコットンを、下記表２に示す配合割合で混綿して繊維ウェブを作製し、一般的な水流交絡法により繊維間を交絡し、乾燥させてスパンレース不織布（目付：４０ｇ/ｍ２、厚み０．３４ｍｍ）を作製した。【００４４】
（実施例５）
上述した不溶性コラーゲン繊維及びコットンを、下記表２に示す配合割合で混綿して繊維ウェブを作製した以外は、実施例４と同様にして、スパンレース不織布（目付：４０ｇ/ｍ２、厚み０．３６ｍｍ）を作製した。【００４５】
（比較例４）
上述したコットンを用い、コットン１００重量％からなる繊維ウェブを作製し、一般的な水流交絡法により繊維間を交絡し、乾燥させてスパンレース不織布（目付：４０ｇ/ｍ２、厚み０．３３ｍｍ）を作製した。【００４６】
実施例４、５及び比較例４のスパンレース不織布を用いた場合の水分補給性を下記のように角質水分量の変化率を測定算出することで評価した。この結果を下記表２に示した。また、角質水分量の変化率の結果を図２に示した。【００４７】
（水分補給性の評価２）
各不織布から２ｃｍ×２ｃｍの正方形の試験片を切り取り、得られた試験片をモデル化粧料として用いた濃度が１０重量％のグリセリン水溶液に３０分間浸漬した。浸漬後の試験片の表面の水分を切った後、被験者の前腕の内側部に１０分間接触させた後、試験片を取り除いた。被験者は、２０〜５９歳までの健康で肌に異常のない日本人女性５名とした。試験片を接触する前に、肌の角質水分量（初期角質水分量）を測定した。また、試験片を除去した直後を０分とし、１０分経過後、２０分経過後、３０分経過後、６０分経過後及び９０分経過後の肌の角質水分量を測定した。その後、下記式に基づいて、初期角質水分量に対する各経過時間における角質水分量の変化量（各経過時間の角質水分量−初期角質水分量）の割合、すなわち、角質水分量の変化率を算出した。角質水分量は、肌角層水分量測定装置「ＳＫＩＣＯＮ−２００ＥＸ」（株式会社ヤヨイ）を用いて行った。測定は各測定部位で５回ずつ行い、最大値と最小値を除いて平均した値を測定値とした。水分補給性試験は、温度２０±１℃、相対湿度５０±５％の条件下で行った。
角質水分量の変化率＝（各経過時間後の角質水分量−初期角質水分量）/初期角質水分量×１００％【００４８】
【表２】
2016204280.tif 000003
【００４９】
上記表２の結果及び図２から、実施例４及び５のコットンにコラーゲン繊維を混綿したスパンレース不織布に上述したモデル化粧料を含浸させて肌にパックした場合の方が、比較例４のコットン１００重量％からなるスパンレース不織布を用いた場合より、モデル化粧料を付与した後、各測定時間において、角質水分量の変化率が高く、水分補給性に優れ、肌への化粧料の移行が向上していることが分かった。【００５０】
（実施例６）
上述した不溶性コラーゲン繊維１００重量％からなる繊維ウェブを作製し、一般的な水流交絡法により繊維間を交絡し、乾燥させてスパンレース不織布（目付：６０ｇ／ｍ２、厚み０．６５ｍｍ）を作製した。【００５１】
（実施例７及び８）
上述した不溶性コラーゲン繊維及びレーヨン繊維を、下記表３に示す配合割合で混綿して繊維ウェブを作製した以外は、実施例６と同様にして、下記表３に示す目付及び厚みを有するスパンレース不織布を作製した。【００５２】
（比較例５）
上述したレーヨン繊維１００重量％からなる繊維ウェブを作製した以外は、実施例６と同様にして、スパンレース不織布（目付：６０ｇ/ｍ２、厚み０．５２ｍｍ）を作製した。【００５３】
（比較例６）
上述した不溶性コラーゲン繊維及びウールを、下記表３に示す配合割合で混綿して繊維ウェブを作製した以外は、実施例６と同様にして、スパンレース不織布（目付：６０ｇ/ｍ２、厚み０．９７ｍｍ）を作製した。【００５４】
（比較例７）
上述したレーヨン繊維１００重量％からなる繊維ウェブを作製し、一般的なニードルパンチ法により繊維間を交絡させてニードルパンチ不織布（目付：６０ｇ/ｍ２、厚み１．０２ｍｍ）を作製した。【００５５】
実施例６〜８及び比較例５の不織布を用いた場合の水分補給性を下記のように角質水分量の変化率を測定算出することで評価した。この結果を下記表３に示した。また、角質水分量の変化率の結果を図３に示した。【００５６】
（水分補給性の評価３）
各不織布から２ｃｍ×２ｃｍの正方形の試験片を切り取り、得られた試験片をモデル化粧料として用いた濃度が１０重量％のグリセリン水溶液に３０分間浸漬した。浸漬後の試験片の表面の水分を切った後、被験者の前腕の内側部に１０分間接触させた後、試験片を取り除いた。被験者は、２０〜５９歳までの健康で肌に異常のない日本人女性１０名とした。試験片を接触する前に、肌の角質水分量（初期角質水分量）を測定した。また、試験片を除去した直後を０分とし、１０分経過後、２０分経過後、３０分経過後、６０分経過後及び９０分経過後の肌の角質水分量を測定した。その後、下記式に基づいて、初期角質水分量に対する各経過時間における角質水分量の変化量（各経過時間の角質水分量−初期角質水分量）の割合、すなわち、角質水分量の変化率を算出した。角質水分量は、肌角層水分量測定装置「ＳＫＩＣＯＮ−２００ＥＸ」（株式会社ヤヨイ）を用いて行った。測定は各測定部位で５回ずつ行い、最大値と最小値を除いて平均した値を測定値とした。水分補給性試験は、温度２０±１℃、相対湿度５０±５％の条件下で行った。
角質水分量の変化率＝（各経過時間後の角質水分量−初期角質水分量）/初期角質水分量×１００％【００５７】
【表３】
2016204280.tif 000004
【００５８】
上記表３及び図３から、実施例６のコラーゲン繊維１００重量％からなるスパンレース不織布、実施例７及び８のコラーゲン繊維とレーション繊維を混綿したスパンレース不織布に上述したモデル化粧料を含浸させて肌にパックした場合の方が、比較例５のレーヨン繊維１００重量％からなるスパンレース不織布を用いた場合より、モデル化粧料を付与した後、各測定時間において、角質水分量の変化率が高く、水分補給性に優れ、肌への化粧料の移行が向上していることが分かった。【００５９】
実施例１〜８及び比較例１〜７の不織布の肌への垂直密着性及び垂直保持時の液保持性、並びに水平密着性及び水平保持時の液保持性を下記の評価し、その結果に上記表４に示した。【００６０】
（肌への垂直密着性及び垂直保持時の液保持性）
各不織布から５ｃｍ×５ｃｍの正方形の試験片（シート）を切り取り、試験片にモデル化粧料として用いた濃度が１０重量％のグリセリン水溶液を飽和量になるまで含浸させた後、余剰液が垂れなくなるまで液切りをしたシートを被験者の前腕の内側部に貼り付け、前腕を垂直に保ちつつ１０分間放置し、肌からのシート浮き上がりを観察し、垂直密着性を下記の３段階の基準で評価した。また、１０分間放置する間に、シートからの液垂れの回数を記録して、垂直保持時の液保持性を評価した。液垂れの回数の少ないほど、液保持性に優れることになる。各不織布の被験者は５名とした。
非常に良い：全く浮き上がりが観察されない。
良い：端の一箇所が浮き上がってくることがある。
普通：端の数カ所が浮き上がってくることがある。【００６１】
（肌への水平密着性及び水平保持時の液保持性）
各不織布から５ｃｍ×５ｃｍの正方形の試験片（シート）を切り取り、試験片にモデル化粧料として用いた濃度が１０重量％のグリセリン水溶液を飽和量になるまで含浸させた後約１時間放置した。その後、余剰液が垂れなくなるまで液切りをしたシートを被験者の前腕の内側部に貼り付け、前腕を水平に保ち、シートが肌から浮き上がってくるまでの時間を測定した。シート浮きまでの時間が長いほど、密着性に優れることになる。また、試験片が肌から浮き上がってくるまでの間に、シートからの液垂れの回数を記録して、水平保持時の液保持性を評価した。液垂れの回数の少ないほど、液保持性に優れることになる。各不織布の被験者は５名とし、平均値を取った。【００６２】
【表４】
2016204280.tif 000005
【００６３】
上記表４の結果から分かるように、モデル化粧料を含浸した場合、実施例１〜３及び６のコラーゲン繊維からなるスパンレース不織布、実施例４及び５のコットンにコラーゲン繊維を混綿したスパンレース不織布の方が、コットンからなる不織布より、肌への垂直密着性及び水平密着性のいずれも高かった。また、実施例１〜３及び６のコラーゲン繊維からなるスパンレース不織布、実施例７及び８のレーヨン繊維にコラーゲン繊維を混綿したスパンレース不織布の方が、レーヨン繊維からなる不織布より、肌への垂直密着性及び水平密着性のいずれも高かった。【００６４】
一方、モデル化粧料を含浸した場合、比較例６のコラーゲン繊維にウールを混綿したスパンレース不織布及び比較例７のコラーゲン繊維からなるニードルパンチ不織布は、垂直保持及び水平保持での液垂れが多く、美容フェイスマスク用シートとして用いることは困難であった。
【図１】
2016204280.tif 000006
【図２】
2016204280.tif 000007
【図３】
2016204280.tif 000008
【国際調査報告】
2016204280.tif 000009
2016204280.tif 000010
2016204280.tif 000011
2016204280.tif 000012